(57)【要約】【要約書】  高密度石炭系オイルシェールのモジュール化アップグレーディングプロセス及びアップグレーディングシステムであって、オイルシェールの水分含有量を指標とすると、オイルシェールの水分が１０％より小さい場合、プロセスは、粒径１３ｍｍより大きいものを空気重媒体流動層、粒径１３ｍｍ以下且つ６ｍｍより大きいものを空気重媒体流動層、粒径６ｍｍ以下且つ３ｍｍより大きいものを振動重媒体流動層、粒径３ｍｍ以下のものを振動流動層で選別して、磁気選別プロセスにより媒体を回収して、循環媒体として使用することを含み、オイルシェールの水分が１０％より大きい場合、粒径１３ｍｍより大きいものを複合式乾式選別機、粒径１３ｍｍ以下且つ６ｍｍより大きいものを複合式乾式選別機、粒径６ｍｍ以下且つ３ｍｍより大きいものを振動流動層、粒径３ｍｍ以下のものを振動流動層で選別する。粒度等級ごとの選別によりオイルシェール原鉱を精鉱と尾鉱に分離する。該プロセスは、シンプルで、石炭系オイルシェールの効率的な選別を実現する。【選択図】  図１
2019527613.tif 000002
【特許請求の範囲】
【請求項１】
高密度石炭系オイルシェールのモジュール化アップグレーディングプロセスであって、
乾法アップグレーディングプロセスは、＋１３ｍｍ選別段階、１３−６ｍｍ選別段階、６−３ｍｍ選別段階、−３ｍｍ選別段階、媒体回収循環段階を含み、
前記＋１３ｍｍ選別段階は、原鉱サンプルについて１３ｍｍメッシュの分級篩で篩分けをして、粒径１３ｍｍより大きい材料を、水分の違いに応じて、製品の要件を満たすまで高密度空気重媒体流動層又は複合式乾式選別機で選別することを含み、
前記１３ｍｍ−６ｍｍ選別段階は、粒径１３ｍｍ以下の材料について６ｍｍメッシュの分級篩で篩分けをして、粒径６ｍｍより大きい材料を、水分の違いに応じて、製品の要件を満たすまで高密度空気重媒体流動層又は複合式乾式選別機で選別することを含み、
前記６−３ｍｍ選別段階は、原鉱サンプルの粒径６ｍｍ以下の材料について３ｍｍメッシュの分級篩で篩分けをして、粒径３ｍｍより大きい材料を、水分の違いに応じて、製品の要件を満たすまで振動重媒体流動層又は振動流動層で選別することを含み、
前記−３ｍｍ選別段階は、原鉱サンプルの粒径６ｍｍ以下の材料について３ｍｍメッシュの分級篩で篩分けをして、粒径３ｍｍ以下の材料を、製品の要件を満たすまで振動流動層で選別することを含み、
前記媒体回収循環段階は、高密度空気重媒体流動層、振動重媒体流動層で選別した製品に含まれる媒体を、乾式磁気選別機で選別することで、媒体を回収して再利用することを含む、ことを特徴とするアップグレーディングプロセス。
【請求項２】
１３ｍｍメッシュの分級篩で篩分けしたオイルシェールでは、粒径１３ｍｍより大きい材料の水分が１０％より大きい場合、材料をベルトとフィーダにより複合式乾式選別機に輸送して選別し、粒径１３ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項３】
粒径１３ｍｍ以下のオイルシェールを、６ｍｍメッシュの分級篩で篩分けした後、粒径１３ｍｍ以下且つ６ｍｍより大きい材料の水分が１０％より大きい場合、材料をベルトとフィーダにより複合式乾式選別機に輸送して選別し、粒径１３ｍｍ以下且つ６ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項４】
粒径６ｍｍ以下のオイルシェールを、３ｍｍメッシュの分級篩で篩分けした後、粒径６ｍｍ以下且つ３ｍｍより大きい材料の水分が１０％より大きい場合、材料をベルトとフィーダにより振動重媒体流動層に輸送して選別し、粒径６ｍｍ以下且つ３ｍｍより大きい材料の水分が１０％より小さい場合、材料をベルトとフィーダにより振動流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項５】
粒径６ｍｍ以下のオイルシェールを、３ｍｍメッシュの分級篩で篩分けした後、粒径３ｍｍ以下の材料を振動流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項６】
前記高密度空気重媒体流動層は、気流速度、選別時間、層高さ、添加重媒体の組成、空気分散板の穴開け率を調整することにより、選別後の製品の収率を調整し、
粒径１３ｍｍより大きいオイルシェールを選別する場合、高密度空気重媒体流動層の作動条件として、気流速度１．５−１．９５ｍ／ｓ、選別時間２００−３００ｓ、層高さ１００−３００ｍｍ、添加重媒体における粒径０．３〜０．５ｍｍのフェロシリコン粉末含有量７０−９０％、空気分散板の穴開け率３０−５０％とし、
粒径１３ｍｍ以下且つ６ｍｍより大きいオイルシェールを選別する場合、高密度空気重媒体流動層の作動条件として、気流速度１．２５−１．７５ｍ／ｓ、選別時間２００−３００ｓ、層高さ８０−２５０ｍｍ、添加重媒体における粒径０．３〜０．５ｍｍのフェロシリコン粉末含有量５０−７０％、空気分散板の穴開け率２５−４５％とする、ことを特徴とする請求項１に記載の高密度石炭系オイルシェールのモジュール化アップグレーディングプロセス。
【請求項７】
前記複合式乾式選別機は、気流速度、選別時間、空気分散板の穴開け率、振動強度、層面の傾斜角を調整することにより、選別後の製品の収率を調整し、
粒径１３ｍｍより大きいオイルシェールを選別する場合、複合式乾式選別機の作動条件として、気流速度１．０５−１．５５ｍ／ｓ、選別時間２００−３００ｓ、空気分散板の穴開け率３０−５０％、振動強度２．３−８．４、層面の傾斜角２°−４°とし、
粒径１３ｍｍ以下且つ６ｍｍより大きいオイルシェールを選別する場合、気流速度１．２５−１．４５ｍ／ｓ、選別時間２００−３００ｓ、空気分散板の穴開け率３０−５０％、振動強度２．２−８．０、層面の傾斜角１°−３°とする、ことを特徴とする請求項１に記載の高密度石炭系オイルシェールのモジュール化アップグレーディングプロセス。
【請求項８】
前記振動重媒体流動層は、気流速度、選別時間、層高さ、添加重媒体の組成、空気分散板の穴開け率、振動強度を調整することにより、選別後の製品の収率を調整し、
粒径６ｍｍ以下且つ３ｍｍより大きいオイルシェールを選別する場合、振動重媒体流動層の作動条件として、気流速度１．１５−１．６５ｍ／ｓ、層高さ８０−２００ｍｍ、添加重媒体における粒径０．３〜０．５ｍｍのフェロシリコン粉末含有量４０−６０％、選別時間２００−３００ｓ、空気分散板の穴開け率２５−５５％、振動強度１．２１−６．５０とする、ことを特徴とする請求項１に記載の高密度石炭系オイルシェールのモジュール化アップグレーディングプロセス。
【請求項９】
前記振動流動層は、気流速度、選別時間、層高さ、空気分散板の穴開け率、振動強度を調整することにより、選別後の製品の収率を調整し、
粒径６ｍｍ以下且つ３ｍｍより大きいオイルシェールを選別する場合、振動流動層の作動条件として、気流速度１．１５−２．１５ｍ／ｓ、層高さ８０−２００ｍｍ、選別時間２００−３００ｓ、空気分散板の穴開け率２５−５５％、振動強度１．２１−６．５４とし、
粒径３ｍｍ以下のオイルシェールを選別する場合、振動流動層の作動条件として、気流速度１．１５−１．８５ｍ／ｓ、層高さ８０−２００ｍｍ、選別時間２００−３００ｓ、空気分散板の穴開け率２５−５５％、振動強度１．２１−５．８２とする、ことを特徴とする請求項１に記載の高密度石炭系オイルシェールのモジュール化アップグレーディングプロセス。
【請求項１０】
請求項１に記載の高密度石炭系オイルシェールのモジュール化アップグレーディングプロセスに用いるアップグレーディングシステムであって、
高密度石炭系オイルシェールのモジュール化アップグレーディングシステムは、空気タンク、フィルタ、ルーツブロワー、圧力タンク、圧力計、ロタメータ、フィーダ、篩分け装置、ベルト、乾式磁気選別機、高密度重媒体流動層、空気重媒体流動層、複合式乾式選別機、振動重媒体流動層、振動流動層及び乾式磁気選別機を備え、
空気タンクがフィルタを介してルーツブロワーの入力端に接続され、ルーツブロワーの出力端が圧力タンク、ロタメータ、篩分け装置及びフィーダに順次接続され、圧力タンクに圧力計が接続され、
石炭系オイルシェールを篩分け装置で異なる粒度の大きさに分離して、フィーダによりベルトに送り、ベルトの出力端にそれぞれ高密度重媒体流動層又は複合式乾式選別機、空気重媒体流動層又は複合式乾式選別機、振動重媒体流動層又は振動流動層選別機及び振動流動層選別機の４つの選別チャンネルを有し、高密度重媒体流動層又は複合式乾式選別機、空気重媒体流動層又は複合式乾式選別機、振動重媒体流動層又は振動流動層選別機の後部にそれぞれ乾式磁気選別機が接続され、
粒度等級に応じてそれぞれ異なる選別機に輸送して選別し、粒度等級ごとに水分の違いに応じて、粒径１３ｍｍより大きい材料を高密度空気重媒体流動層又は複合式乾式選別機に輸送して選別し、粒径１３ｍｍ以下且つ６ｍｍより大きい材料を空気重媒体流動層又は複合式乾式選別機に輸送して選別し、粒径６ｍｍ以下且つ３ｍｍより大きい材料を振動重媒体流動層又は振動流動層に輸送して選別し、粒径３ｍｍ以下の材料を振動流動層に輸送して選別し、
選別過程において媒体を乾式磁気選別機で回収する、ことを特徴とするアップグレーディングシステム。
【発明の詳細な説明】
【技術分野】
【０００１】
本発明は、オイルシェールのアップグレーディングプロセス及びアップグレーディングシステムに関し、特に、高密度石炭系オイルシェールのモジュール化アップグレーディングプロセス及びアップグレーディングシステムに関する。
【背景技術】
【０００２】
エネルギー需要が増加し続け、従来のエネルギー源がますます不足するにつれて、石炭と石油に代表される従来のエネルギーは生産及び開発のニーズを満たすことができなくなり、非従来型エネルギーとしてのオイルシェールは、豊富な埋蔵量や独自の物理的および化学的性質のために、注目を集めている。オイルシェールは、油母頁岩とも呼ばれ、有機質（ケロジェン）を豊富に含む細粒堆積岩であり、片理状を有し、含油率が３．５〜３０％であり、灰分が高く（＞４０％）、発熱量が一般的に≧４．１９ｋＪｋｇ−１であり、分子式が不確定である。通常、オイルシェールにおける有機質は、全含有量が全質量の３５％より少なく、無機鉱物の骨格に充填され、主にケロジェン及びビチューメンから組成され、有機高分子ポリマーである。米国のオイルシェール埋蔵量は約３０００億トンであり、世界の資源総量の６０％を占め、中国のオイルシェール資源の埋蔵量は約７１９９億トンであり、世界二位にある。
【０００３】
オイルシェールの従来の使用方法としては、採掘したオイルシェールについて前処理を行わずに直接熱分解、乾留などを行い、その結果、熱分解、乾留の過程で生じた灰や滓が多く、含油率を低下させるとともに、反応器へ所定のダメージを与えるという欠点が生じる。
【０００４】
現在、オイルシェールの前処理であるアップグレーディングプロセスについて研究が少なく、一般的な水洗プロセスの場合は、後続の乾燥や脱水などの課題が生じ、それによって、時間を無駄にするとともに、処理コストが高くなり、さらに水資源の不足により、水を必要としない石炭系オイルシェールのアップグレーディングプロセスが期待される。
【発明の概要】
【発明が解決しようとする課題】
【０００５】
本発明の目的は、オイルシェール精鉱の含油率を向上させ、環境汚染を削減させて、利用効率を向上させるために、技術のプロセスが明瞭でシンプルであり、プロセスがシンプルである高密度石炭系オイルシェールのモジュール化アップグレーディングプロセス及び装置を提供することである。
【課題を解決するための手段】
【０００６】
本発明の目的は、下記により達成される。オイルシェールのアップグレーディングプロセスは、＋１３ｍｍ選別段階、１３−６ｍｍ選別段階、６−３ｍｍ選別段階、−３ｍｍ選別段階、媒体回収循環段階を含み、
前記＋１３ｍｍ選別段階は、原鉱サンプルについて１３ｍｍメッシュの分級篩で篩分けをして、粒径１３ｍｍより大きい材料を、水分の違いに応じて、製品の要件を満たすまで高密度空気重媒体流動層又は複合式乾式選別機で選別することを含み、
前記１３ｍｍ−６ｍｍ選別段階は、粒径１３ｍｍ以下の材料について６ｍｍメッシュの分級篩で篩分けをして、粒径６ｍｍより大きい材料を、水分の違いに応じて、製品の要件を満たすまで高密度空気重媒体流動層又は複合式乾式選別機で選別することを含み、
前記６−３ｍｍ選別段階は、原鉱サンプルの粒径６ｍｍ以下の材料について３ｍｍメッシュの分級篩で篩分けをして、粒径３ｍｍより大きい材料を、水分の違いに応じて、製品の要件を満たすまで振動重媒体流動層又は振動流動層で選別することを含み、
前記−３ｍｍ選別段階は、原鉱サンプルの粒径６ｍｍ以下の材料について３ｍｍメッシュの分級篩で篩分けをして、粒径３ｍｍ以下の材料を、製品の要件を満たすまで振動流動層で選別することを含み、
前記媒体回収循環段階は、高密度空気重媒体流動層、振動重媒体流動層で選別した製品に含まれる媒体を、乾式磁気選別機で選別することで、媒体を回収して再利用することを含む。
【０００７】
好ましくは、１３ｍｍメッシュの分級篩で篩分けしたオイルシェールでは、粒径１３ｍｍより大きい材料の水分が１０％より大きい場合、材料をベルトとフィーダにより複合式乾式選別機に輸送して選別し、粒径１３ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する。
【０００８】
好ましくは、粒径１３ｍｍ以下のオイルシェールを、６ｍｍメッシュの分級篩で篩分けした後、粒径１３ｍｍ以下且つ６ｍｍより大きい材料の水分が１０％より大きい場合、材料をベルトとフィーダにより複合式乾式選別機に輸送して選別し、粒径１３ｍｍ以下且つ６ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する。
【０００９】
好ましくは、粒径６ｍｍ以下のオイルシェールを、３ｍｍメッシュの分級篩で篩分けした後、粒径６ｍｍ以下且つ３ｍｍより大きい材料の水分が１０％より大きい場合、材料をベルトとフィーダにより振動重媒体流動層に輸送して選別し、粒径６ｍｍ以下且つ３ｍｍより大きい材料の水分が１０％より小さい場合、材料をベルトとフィーダにより振動流動層に輸送して選別し、オイルシェール精鉱である精鉱と脈石である尾鉱をそれぞれ精鉱室と尾鉱室に輸送する。
【００１０】
好ましくは、粒径６ｍｍ以下のオイルシェールを、３ｍｍメッシュの分級篩で篩分けした後、粒径３ｍｍ以下の材料を振動流動層に輸送して選別し、オイルシェール精鉱である精鉱と脈石である尾鉱をそれぞれ精鉱室と尾鉱室に輸送する。
【００１１】
前記高密度空気重媒体流動層は、気流速度、選別時間、層高さ、添加重媒体の組成、空気分散板の穴開け率を調整することにより、選別後の製品の収率を調整し、粒径１３ｍｍより大きいオイルシェールを選別する場合、高密度空気重媒体流動層の作動条件として、気流速度１．５−１．９５ｍ／ｓ、選別時間２００−３００ｓ、層高さ１００−３００ｍｍ、添加重媒体における粒径０．３〜０．５ｍｍのフェロシリコン粉末含有量７０−９０％、空気分散板の穴開け率３０−５０％とし、粒径１３ｍｍ以下且つ６ｍｍより大きいオイルシェールを選別する場合、高密度空気重媒体流動層の作動条件として、気流速度１．２５−１．７５ｍ／ｓ、選別時間２００−３００ｓ、層高さ８０−２５０ｍｍ、添加重媒体における粒径０．３〜０．５ｍｍのフェロシリコン粉末含有量５０−７０％、空気分散板の穴開け率２５−４５％とする。
【００１２】
前記複合式乾式選別機は、気流速度、選別時間、空気分散板の穴開け率、振動強度、層面の傾斜角を調整することにより、選別後の製品の収率を調整し、
粒径１３ｍｍより大きいオイルシェールを選別する場合、複合式乾式選別機の作動条件として、気流速度１．０５−１．５５ｍ／ｓ、選別時間２００−３００ｓ、空気分散板の穴開け率３０−５０％、振動強度２．３−８．４、層面の傾斜角２°−４°とし、
粒径１３ｍｍ以下且つ６ｍｍより大きいオイルシェールを選別する場合、気流速度１．２５−１．４５ｍ／ｓ、選別時間２００−３００ｓ、空気分散板の穴開け率３０−５０％、振動強度２．２−８．０、層面の傾斜角１°−３°とする。
【００１３】
前記振動重媒体流動層は、気流速度、選別時間、層高さ、添加重媒体の組成、空気分散板の穴開け率、振動強度を調整することにより、選別後の製品の収率を調整し、粒径６ｍｍ以下且つ３ｍｍより大きいオイルシェールを選別する場合、振動重媒体流動層の作動条件として、気流速度１．１５−１．６５ｍ／ｓ、層高さ８０−２００ｍｍ、添加重媒体における粒径０．３〜０．５ｍｍのフェロシリコン粉末含有量４０−６０％、選別時間２００−３００ｓ、空気分散板の穴開け率２５−５５％、振動強度１．２１−６．５０とする。
【００１４】
前記振動流動層は、気流速度、選別時間、層高さ、空気分散板の穴開け率、振動強度を調整することにより、選別後の製品の収率を調整し、粒径６ｍｍ以下且つ３ｍｍより大きいオイルシェールを選別する場合、振動流動層の作動条件として、気流速度１．１５−２．１５ｍ／ｓ、層高さ８０−２００ｍｍ、選別時間２００−３００ｓ、空気分散板の穴開け率２５−５５％、振動強度１．２１−６．５４とし、粒径３ｍｍ以下のオイルシェールを選別する場合、振動流動層の作動条件として、気流速度１．１５−１．８５ｍ／ｓ、層高さ８０−２００ｍｍ、選別時間２００−３００ｓ、空気分散板の穴開け率２５−５５％、振動強度１．２１−５．８２とする。
【００１５】
高密度石炭系オイルシェールのモジュール化アップグレーディングシステムは、空気タンク、フィルタ、ルーツブロワー、圧力タンク、圧力計、ロタメータ、フィーダ、篩分け装置、ベルト、乾式磁気選別機、高密度重媒体流動層、空気重媒体流動層、複合式乾式選別機、振動重媒体流動層、振動流動層及び乾式磁気選別機を備え、空気タンクがフィルタを介してルーツブロワーの入力端に接続され、ルーツブロワーの出力端が圧力タンク、ロタメータ、篩分け装置及びフィーダに順次接続され、圧力タンクに圧力計が接続され、石炭系オイルシェールを篩分け装置で異なる粒度の大きさに分離して、フィーダによりベルトに送り、ベルトの出力端にそれぞれ高密度重媒体流動層又は複合式乾式選別機、空気重媒体流動層又は複合式乾式選別機、振動重媒体流動層又は振動流動層選別機及び振動流動層選別機の４つの選別チャンネルを有し、高密度重媒体流動層又は複合式乾式選別機、空気重媒体流動層又は複合式乾式選別機、振動重媒体流動層又は振動流動層選別機の後部にそれぞれ乾式磁気選別機が接続され、粒度等級に応じてそれぞれ異なる選別機に輸送して選別し、粒度等級ごとに水分の違いに応じて、粒径１３ｍｍより大きい材料を高密度空気重媒体流動層又は複合式乾式選別機に輸送して選別し、粒径１３ｍｍ以下且つ６ｍｍより大きい材料を空気重媒体流動層又は複合式乾式選別機に輸送して選別し、粒径６ｍｍ以下且つ３ｍｍより大きい材料を振動重媒体流動層又は振動流動層に輸送して選別し、粒径３ｍｍ以下の材料を振動流動層に輸送して選別し、選別過程において媒体を乾式磁気選別機で回収する。
【発明の効果】
【００１６】
有益な効果は以下のとおりである。上記形態を用いるため、エアフィルタを経た空気がルーツブロワーに入り、圧力タンクに入り、圧力タンクの圧力が圧力計で調整され、ロタメータにより流速が調整される。石炭系オイルシェールを篩分け装置で異なる粒度に分離して、フィーダによりベルトに送り、粒子の大きさに応じて異なる選別機に送る。粒度等級ごとに、水分の違いに応じて、粒径１３ｍｍより大きい材料を高密度空気重媒体流動層又は複合式乾式選別機に輸送して選別し、粒径１３ｍｍ以下且つ６ｍｍより大きい材料を空気重媒体流動層又は複合式乾式選別機に輸送して選別し、粒径６ｍｍ以下且つ３ｍｍより大きい材料を振動重媒体流動層又は振動流動層に輸送して選別し、粒径３ｍｍ以下の材料を振動流動層に輸送して選別する。選別過程において媒体を乾式磁気選別機で回収できる。従来のように選別せずに加工するオイルシェールを予め濃縮させることによって、加工コストを節約し、乾法加工プロセスを用いることにより、オイルシェールの水中での解離、有用な物質の流失を避けると同時に、水資源を節約して、後続処理を省略し、且つ環境の二次汚染を防止して、オイルシェールの利用効率を向上させる。
【００１７】
利点は以下のとおりである。該プロセスは、技術が明瞭でシンプルであり、プロセスがシンプルであり、石炭系オイルシェールを効率的に選別でき、中国の石炭系オイルシェール資源の開発利用にとって重要である。
【図面の簡単な説明】
【００１８】
【図１】本発明のプロセスのフローチャートである。
【図２】本発明のアップグレーディングシステムの図である。
【図３】本発明のオイルシェールの水分が１０％より小さいときの実施プロセスのフローチャートである。
【図４】本発明のオイルシェールの水分が１０％より大きいときの実施プロセスのフローチャートである。
【発明を実施するための形態】
【００１９】
オイルシェールのアップグレーディングプロセスは、＋１３ｍｍ選別段階、１３−６ｍｍ選別段階、６−３ｍｍ選別段階、−３ｍｍ選別段階、媒体回収循環段階を含み、
前記＋１３ｍｍ選別段階は、原鉱サンプルについて１３ｍｍメッシュの分級篩で篩分けをして、粒径１３ｍｍより大きい材料を、水分の違いに応じて、製品の要件を満たすまで高密度空気重媒体流動層又は複合式乾式選別機で選別することを含み、
前記１３ｍｍ−６ｍｍ選別段階は、粒径１３ｍｍ以下の材料について６ｍｍメッシュの分級篩で篩分けをして、粒径６ｍｍより大きい材料を、水分の違いに応じて、製品の要件を満たすまで高密度空気重媒体流動層又は複合式乾式選別機で選別することを含み、
前記６−３ｍｍ選別段階は、原鉱サンプルの粒径６ｍｍ以下の材料について３ｍｍメッシュの分級篩で篩分けをして、粒径３ｍｍより大きい材料を、水分の違いに応じて、製品の要件を満たすまで振動重媒体流動層又は振動流動層で選別することを含み、
前記−３ｍｍ選別段階は、原鉱サンプルの粒径６ｍｍ以下の材料について３ｍｍメッシュの分級篩で篩分けをして、粒径３ｍｍ以下の材料を、製品の要件を満たすまで振動流動層で選別することを含み、
前記媒体回収循環段階は、高密度空気重媒体流動層、振動重媒体流動層で選別した製品に含まれる媒体を、乾式磁気選別機で選別することで、媒体を回収して再利用することを含む。
【００２０】
好ましくは、１３ｍｍメッシュの分級篩で篩分けしたオイルシェールでは、粒径１３ｍｍより大きい材料の水分が１０％より大きい場合、材料をベルトとフィーダにより複合式乾式選別機に輸送して選別し、粒径１３ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱に輸送する。
【００２１】
好ましくは、粒径１３ｍｍ以下のオイルシェールを、６ｍｍメッシュの分級篩で篩分けした後、粒径１３ｍｍ以下且つ６ｍｍより大きい材料の水分が１０％より大きい場合、材料をベルトとフィーダにより複合式乾式選別機に輸送して選別し、粒径１３ｍｍ以下且つ６ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する。
【００２２】
好ましくは、粒径６ｍｍ以下のオイルシェールを、３ｍｍメッシュの分級篩で篩分けした後、粒径６ｍｍ以下且つ３ｍｍより大きい材料の水分が１０％より大きい場合、材料をベルトとフィーダにより振動流動層に輸送して選別し、粒径６ｍｍ以下且つ３ｍｍより大きい材料の水分が１０％より小さい場合、材料をベルトとフィーダにより振動重媒体流動層に輸送して選別し、オイルシェール精鉱である精鉱と脈石である尾鉱をそれぞれ精鉱室と尾鉱室に輸送する。
【００２３】
好ましくは、粒径６ｍｍ以下のオイルシェールを、３ｍｍメッシュの分級篩で篩分けした後、粒径３ｍｍ以下の材料を振動流動層に輸送して選別し、オイルシェール精鉱である精鉱と脈石である尾鉱をそれぞれ精鉱室と尾鉱室に輸送する。
【００２４】
前記高密度空気重媒体流動層は、気流速度、選別時間、層高さ、添加重媒体の組成、空気分散板の穴開け率を調整することにより、選別後の製品の収率を調整し、粒径１３ｍｍより大きいオイルシェールを選別する場合、高密度空気重媒体流動層の作動条件として、気流速度１．５−１．９５ｍ／ｓ、選別時間２００−３００ｓ、層高さ１００−３００ｍｍ、添加重媒体における粒径０．３〜０．５ｍｍのフェロシリコン粉末含有量７０−９０％、空気分散板の穴開け率３０−５０％とし、粒径１３ｍｍ以下且つ６ｍｍより大きいオイルシェールを選別する場合、高密度空気重媒体流動層の作動条件として、気流速度１．２５−１．７５ｍ／ｓ、選別時間２００−３００ｓ、層高さ８０−２５０ｍｍ、添加重媒体における粒径０．３〜０．５ｍｍのフェロシリコン粉末含有量５０−７０％、空気分散板の穴開け率２５−４５％の間とする。
【００２５】
前記複合式乾式選別機は、気流速度、選別時間、空気分散板の穴開け率、振動強度、層面の傾斜角を調整することにより、選別後の製品の収率を調整し、粒径１３ｍｍより大きいオイルシェールを選別する場合、複合式乾式選別機の作動条件として、気流速度１．０５−１．５５ｍ／ｓ、選別時間２００−３００ｓ、空気分散板の穴開け率３０−５０％、振動強度２．３−８．４、層面の傾斜角２°−４°とし、粒径１３ｍｍ以下且つ６ｍｍより大きいオイルシェールを選別する場合、気流速度１．２５−１．４５ｍ／ｓ、選別時間２００−３００ｓ、空気分散板の穴開け率３０−５０％、振動強度２．２−８．０、層面の傾斜角１°−３°とする。
【００２６】
前記振動重媒体流動層は、気流速度、選別時間、層高さ、添加重媒体の組成、空気分散板の穴開け率、振動強度を調整することにより、選別後の製品の収率を調整し、粒径６ｍｍ以下且つ３ｍｍより大きいオイルシェールを選別する場合、振動重媒体流動層の作動条件として、気流速度１．１５−１．６５ｍ／ｓ、層高さ８０−２００ｍｍ、添加重媒体における粒径０．３〜０．５ｍｍのフェロシリコン粉末含有量４０−６０％、選別時間２００−３００ｓ、空気分散板の穴開け率２５−５５％、振動強度１．２１−６．５０とする。
【００２７】
前記振動流動層は、気流速度、選別時間、層高さ、空気分散板の穴開け率、振動強度を調整することにより、選別後の製品の収率を調整し、粒径６ｍｍ以下且つ３ｍｍより大きいオイルシェールを選別する場合、振動流動層の作動条件として、気流速度１．１５−２．１５ｍ／ｓ、層高さ８０−２００ｍｍ、選別時間２００−３００ｓ、空気分散板の穴開け率２５−５５％、振動強度１．２１−６．５４とし、粒径３ｍｍ以下のオイルシェールを選別する場合、振動流動層の作動条件として、気流速度１．１５−１．８５ｍ／ｓ、層高さ８０−２００ｍｍ、選別時間２００−３００ｓ、空気分散板の穴開け率２５−５５％、振動強度１．２１−５．８２とする。
【００２８】
高密度石炭系オイルシェールのモジュール化アップグレーディングシステムは、空気タンク、フィルタ、ルーツブロワー、圧力タンク、圧力計、ロタメータ、フィーダ、篩分け装置、ベルト、乾式磁気選別機、高密度重媒体流動層、空気重媒体流動層、複合式乾式選別機、振動重媒体流動層、振動流動層及び乾式磁気選別機を備え、空気タンクがフィルタを介してルーツブロワーの入力端に接続され、ルーツブロワーの出力端が圧力タンク、ロタメータ、篩分け装置及びフィーダに順次接続され、圧力タンクに圧力計が接続され、石炭系オイルシェールを篩分け装置で異なる粒度の大きさに分離して、フィーダによりベルトに送り、ベルトの出力端にそれぞれ高密度重媒体流動層又は複合式乾式選別機、空気重媒体流動層又は複合式乾式選別機、振動重媒体流動層又は振動流動層選別機及び振動流動層選別機の４つの選別チャンネルを有し、高密度重媒体流動層又は複合式乾式選別機、空気重媒体流動層又は複合式乾式選別機、振動重媒体流動層又は振動流動層選別機の後部にそれぞれ乾式磁気選別機が接続され、粒度等級に応じてそれぞれ異なる選別機に輸送して選別し、粒度等級ごとに水分の違いに応じて、粒径１３ｍｍより大きい材料を高密度空気重媒体流動層又は複合式乾式選別機に輸送して選別し、粒径１３ｍｍ以下且つ６ｍｍより大きい材料を空気重媒体流動層又は複合式乾式選別機に輸送して選別し、粒径６ｍｍ以下且つ３ｍｍより大きい材料を振動重媒体流動層又は振動流動層に輸送して選別し、粒径３ｍｍ以下の材料を振動流動層に輸送して選別し、選別過程において媒体を乾式磁気選別機で回収する。
【００２９】
以下、図面を参照しながら、本発明についてさらに説明する。
【実施例１】
【００３０】
オイルシェールの水分が１０％より大きい場合、図２に示されるように、媒体を添加していないプロセスでアップグレーディングを行う。
【００３１】
主に、＋１３ｍｍ選別段階、１３−６ｍｍ選別段階、６−３ｍｍ選別段階、−３ｍｍ選別段階、媒体回収循環段階を含み、
前記＋１３ｍｍ選別段階は、原鉱サンプルについて１３ｍｍメッシュの分級篩で篩分けをして、粒径１３ｍｍより大きい材料を、製品の要件を満たすまで複合式乾式選別機で選別することを含み、
前記１３ｍｍ−６ｍｍ選別段階は、粒径１３ｍｍ以下の材料について６ｍｍメッシュの分級篩で篩分けをして、粒径６ｍｍより大きい材料を、製品の要件を満たすまで複合式乾式選別機で選別することを含み、
前記６−３ｍｍ選別段階は、原鉱サンプルの粒径６ｍｍ以下の材料について３ｍｍメッシュの分級篩で篩分けをして、粒径３ｍｍより大きい材料を、製品の要件を満たすまで振動流動層で選別することを含み、
前記−３ｍｍ選別段階は、原鉱サンプルの粒径６ｍｍ以下の材料について３ｍｍメッシュの分級篩で篩分けをして、粒径３ｍｍ以下の材料を、製品の要件を満たすまで振動流動層で選別することを含む。
【００３２】
１３ｍｍメッシュの分級篩で篩分けしたオイルシェールでは、材料をベルトとフィーダにより複合式乾式選別機に輸送して選別し、オイルシェール精鉱である精鉱と脈石である尾鉱をそれぞれ精鉱室と尾鉱室に輸送する。
【００３３】
粒径１３ｍｍ以下のオイルシェールを、６ｍｍメッシュの分級篩で篩分けした後、材料をベルトとフィーダにより複合式乾式選別機に輸送して選別し、オイルシェール精鉱である精鉱と脈石である尾鉱をそれぞれ精鉱室と尾鉱室に輸送する。
【００３４】
粒径６ｍｍ以下のオイルシェールを、３ｍｍメッシュの分級篩で篩分けした後、材料をベルトとフィーダにより振動重媒体流動層に輸送して選別し、オイルシェール精鉱である精鉱と脈石である尾鉱をそれぞれ精鉱室と尾鉱室に輸送する。
【００３５】
粒径６ｍｍ以下のオイルシェールを、３ｍｍメッシュの分級篩で篩分けした後、粒径３ｍｍ以下の材料を振動流動層に輸送して選別し、オイルシェール精鉱である精鉱と脈石である尾鉱をそれぞれ精鉱室と尾鉱室に輸送する。
【００３６】
前記複合式乾式選別機は、気流速度、選別時間、空気分散板の穴開け率、振動強度、層面の傾斜角などを調整することにより、選別後の製品の収率を調整し、粒径１３ｍｍより大きいオイルシェールを選別する場合、複合式乾式選別機の作動条件として、気流速度１．０５−１．５５ｍ／ｓ、選別時間２００−３００ｓ、空気分散板の穴開け率３０−５０％、振動強度２．３−８．４、層面の傾斜角２°−４°とし、粒径１３ｍｍ以下且つ６ｍｍより大きいオイルシェールを選別する場合、気流速度１．２５−１．４５ｍ／ｓ、選別時間２００−３００ｓ、空気分散板の穴開け率３０−５０％、振動強度２．２−８．０、層面の傾斜角１°−３°とする。
【００３７】
前記振動流動層は、気流速度、選別時間、層高さ、空気分散板の穴開け率、振動強度などを調整することにより、選別後の製品の収率を調整し、粒径６ｍｍ以下且つ３ｍｍより大きいオイルシェールを選別する場合、振動流動層の作動条件として、気流速度１．１５−２．１５ｍ／ｓ、層高さ８０−２００ｍｍ、選別時間２００−３００ｓ、空気分散板の穴開け率２５−５５％の間、振動強度１．２１−６．５４とし、粒径３ｍｍ以下のオイルシェールを選別する場合、振動流動層の作動条件として、気流速度１．１５−１．８５ｍ／ｓ、層高さ８０−２００ｍｍ、選別時間２００−３００ｓ、空気分散板の穴開け率２５−５５％の間、振動強度１．２１−５．８２とする。
【実施例２】
【００３８】
オイルシェールの水分が１０％より小さい場合、図３に示されるように、媒体を添加したプロセスでアップグレーディングを行う。
【００３９】
本発明は主に、＋１３ｍｍ選別段階、１３−６ｍｍ選別段階、６−３ｍｍ選別段階、−３ｍｍ選別段階、媒体回収循環段階を含み、
前記＋１３ｍｍ選別段階は、原鉱サンプルについて１３ｍｍメッシュの分級篩で篩分けをして、粒径１３ｍｍより大きい材料を、製品の要件を満たすまで高密度空気重媒体流動層で選別することを含み、
前記１３ｍｍ−６ｍｍ選別段階は、粒径１３ｍｍ以下の材料について６ｍｍメッシュの分級篩で篩分けをして、粒径６ｍｍより大きい材料を、製品の要件を満たすまで高密度空気重媒体流動層で選別することを含み、
前記６−３ｍｍ選別段階は、原鉱サンプルの粒径６ｍｍ以下の材料について３ｍｍメッシュの分級篩で篩分けをして、粒径３ｍｍより大きい材料を、製品の要件を満たすまで振動重媒体流動層で選別することを含み、
前記−３ｍｍ選別段階は、原鉱サンプルの６ｍｍ以下の材料について３ｍｍメッシュの分級篩で篩分けをして、粒径３ｍｍ以下の材料を、製品の要件を満たすまで振動流動層で選別することを含み、
前記媒体回収循環段階は、高密度空気重媒体流動層、振動重媒体流動層による製品の脱媒体、媒体回収及び循環利用を含む。
【００４０】
１３ｍｍメッシュの分級篩で篩分けしたオイルシェールでは、材料をベルトとフィーダにより高密度空気重媒体流動層に輸送して選別する。オイルシェール精鉱である精鉱と脈石である尾鉱をそれぞれ精鉱室と尾鉱室に輸送する。
【００４１】
粒径１３ｍｍ以下のオイルシェールを、６ｍｍメッシュの分級篩で篩分けした後、材料をベルトとフィーダにより高密度空気重媒体流動層に輸送して選別する。オイルシェール精鉱である精鉱と脈石である尾鉱をそれぞれ精鉱室と尾鉱室に輸送する。
【００４２】
粒径６ｍｍ以下のオイルシェールを、３ｍｍメッシュの分級篩で篩分けした後、材料をベルトとフィーダにより振動重媒体流動層に輸送して選別する。オイルシェール精鉱である精鉱と脈石である尾鉱をそれぞれ精鉱室と尾鉱室に輸送する。
【００４３】
粒径６ｍｍ以下のオイルシェールを、３ｍｍメッシュの分級篩で篩分けした後、粒径３ｍｍ以下の材料を振動流動層に輸送して選別する。オイルシェール精鉱である精鉱と脈石である尾鉱をそれぞれ精鉱室と尾鉱室に輸送する。
【００４４】
前記高密度空気重媒体流動層は、気流速度、選別時間、層高さ、添加重媒体の組成、空気分散板の穴開け率などを調整することにより、選別後の製品の収率を調整し、粒径１３ｍｍより大きいオイルシェールを選別する場合、高密度空気重媒体流動層の作動条件として、気流速度１．５−１．９５ｍ／ｓ、選別時間２００−３００ｓ、層高さ１００−３００ｍｍ、添加重媒体における粒径０．３〜０．５ｍｍのフェロシリコン粉末含有量７０−９０％、空気分散板の穴開け率３０−５０％とし、粒径１３ｍｍ以下且つ６ｍｍより大きいオイルシェールを選別する場合、高密度空気重媒体流動層の作動条件として、気流速度１．２５−１．７５ｍ／ｓ、選別時間２００−３００ｓ、層高さ８０−２５０ｍｍ、添加重媒体における粒径０．３〜０．５ｍｍのフェロシリコン粉末含有量５０−７０％、空気分散板の穴開け率２５−４５％の間とする。
【００４５】
前記振動重媒体流動層は、気流速度、選別時間、層高さ、添加重媒体の組成、空気分散板の穴開け率、振動強度などを調整することにより、選別後の製品の収率を調整し、粒径６ｍｍ以下且つ３ｍｍより大きいオイルシェールを選別する場合、振動重媒体流動層の作動条件として、気流速度１．１５−１．６５ｍ／ｓ、層高さ８０−２００ｍｍ、添加重媒体における粒径０．３〜０．５ｍｍのフェロシリコン粉末含有量４０−６０％、選別時間２００−３００ｓ、空気分散板の穴開け率２５−５５％の間、振動強度１．２１−６．５０とする。
【００４６】
前記振動流動層は、気流速度、選別時間、層高さ、空気分散板の穴開け率、振動強度などを調整することにより、選別後の製品の収率を調整し、粒径３ｍｍ以下のオイルシェールを選別する場合、振動流動層の作動条件として、気流速度１．１５−１．８５ｍ／ｓ、層高さ８０−２００ｍｍ、選別時間２００−３００ｓ、空気分散板の穴開け率２５−５５％の間、振動強度１．２１−５．８２とする。
【００４７】
前記媒体回収循環段階は、高密度空気重媒体流動層、振動重媒体流動層で選別した製品に含まれる媒体を収集して、乾式磁気選別機で選別し、媒体を回収して再利用することを目的とする。
【００４８】
以上はすべて本発明の実施形態であり、当業者であれば、発明の原理を逸出することなく、さらなる改良や修飾をすることができ、これら改良や修飾のいずれも本発明の保護範囲に含まれる。
【図１】
2019527613.tif 000003
【図２】
2019527613.tif 000004
【図３】
2019527613.tif 000005
【図４】
2019527613.tif 000006
【手続補正書】
【提出日】平成30年12月24日(2018.12.24)
【手続補正１】
【補正対象書類名】特許請求の範囲
【補正対象項目名】全文
【補正方法】変更
【補正の内容】
【特許請求の範囲】
【請求項１】
高密度石炭系オイルシェールのモジュール化アップグレーディングプロセスであって、
乾法アップグレーディングプロセスは、＋１３ｍｍ選別段階、１３−６ｍｍ選別段階、６−３ｍｍ選別段階、−３ｍｍ選別段階、媒体回収循環段階を含み、
前記＋１３ｍｍ選別段階は、原鉱サンプルについて１３ｍｍメッシュの分級篩で篩分けをして、粒径１３ｍｍより大きい材料を、水分の違いに応じて、製品の要件を満たすまで高密度空気重媒体流動層又は複合式乾式選別機で選別することを含み、
前記１３ｍｍ−６ｍｍ選別段階は、粒径１３ｍｍ以下の材料について６ｍｍメッシュの分級篩で篩分けをして、粒径６ｍｍより大きい材料を、水分の違いに応じて、製品の要件を満たすまで高密度空気重媒体流動層又は複合式乾式選別機で選別することを含み、
前記６−３ｍｍ選別段階は、原鉱サンプルの粒径６ｍｍ以下の材料について３ｍｍメッシュの分級篩で篩分けをして、粒径３ｍｍより大きい材料を、水分の違いに応じて、製品の要件を満たすまで振動重媒体流動層又は振動流動層で選別することを含み、
前記−３ｍｍ選別段階は、原鉱サンプルの粒径６ｍｍ以下の材料について３ｍｍメッシュの分級篩で篩分けをして、粒径３ｍｍ以下の材料を、製品の要件を満たすまで振動流動層で選別することを含み、
前記媒体回収循環段階は、高密度空気重媒体流動層、振動重媒体流動層で選別した製品に含まれる媒体を、乾式磁気選別機で選別することで、媒体を回収して再利用することを含む、ことを特徴とするアップグレーディングプロセス。
【請求項２】
１３ｍｍメッシュの分級篩で篩分けしたオイルシェールでは、粒径１３ｍｍより大きい材料の水分が１０％より大きい場合、材料をベルトとフィーダにより複合式乾式選別機に輸送して選別し、粒径１３ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項３】
粒径１３ｍｍ以下のオイルシェールを、６ｍｍメッシュの分級篩で篩分けした後、粒径１３ｍｍ以下且つ６ｍｍより大きい材料の水分が１０％より大きい場合、材料をベルトとフィーダにより複合式乾式選別機に輸送して選別し、粒径１３ｍｍ以下且つ６ｍｍより大きい材料の水分が１０％より小さい場合、材料をベルトとフィーダにより高密度空気重媒体流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項４】
粒径６ｍｍ以下のオイルシェールを、３ｍｍメッシュの分級篩で篩分けした後、粒径６ｍｍ以下且つ３ｍｍより大きい材料の水分が１０％より大きい場合、材料をベルトとフィーダにより振動流動層に輸送して選別し、粒径６ｍｍ以下且つ３ｍｍより大きい材料の水分が１０％より小さい場合、材料をベルトとフィーダにより振動重媒体流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項５】
粒径６ｍｍ以下のオイルシェールを、３ｍｍメッシュの分級篩で篩分けした後、粒径３ｍｍ以下の材料を振動流動層に輸送して選別し、オイルシェール精鉱である精鉱と脈石である尾鉱をそれぞれ精鉱室と尾鉱室に輸送する、ことを特徴とする請求項１に記載の高密度石炭系オイルシェールのモジュール化アップグレーディングプロセス。
【請求項６】
前記高密度空気重媒体流動層は、気流速度、選別時間、層高さ、添加重媒体の組成、空気分散板の穴開け率を調整することにより、選別後の製品の収率を調整し、
粒径１３ｍｍより大きいオイルシェールを選別する場合、高密度空気重媒体流動層の作動条件として、気流速度１．５−１．９５ｍ／ｓ、選別時間２００−３００ｓ、層高さ１００−３００ｍｍ、添加重媒体における粒径０．３〜０．５ｍｍのフェロシリコン粉末含有量７０−９０％、空気分散板の穴開け率３０−５０％とし、
粒径１３ｍｍ以下且つ６ｍｍより大きいオイルシェールを選別する場合、高密度空気重媒体流動層の作動条件として、気流速度１．２５−１．７５ｍ／ｓ、選別時間２００−３００ｓ、層高さ８０−２５０ｍｍ、添加重媒体における粒径０．３〜０．５ｍｍのフェロシリコン粉末含有量５０−７０％、空気分散板の穴開け率２５−４５％とする、ことを特徴とする請求項１に記載の高密度石炭系オイルシェールのモジュール化アップグレーディングプロセス。
【請求項７】
前記複合式乾式選別機は、気流速度、選別時間、空気分散板の穴開け率、振動強度、層面の傾斜角を調整することにより、選別後の製品の収率を調整し、
粒径１３ｍｍより大きいオイルシェールを選別する場合、複合式乾式選別機の作動条件として、気流速度１．０５−１．５５ｍ／ｓ、選別時間２００−３００ｓ、空気分散板の穴開け率３０−５０％、振動強度２．３−８．４、層面の傾斜角２°−４°とし、
粒径１３ｍｍ以下且つ６ｍｍより大きいオイルシェールを選別する場合、気流速度１．２５−１．４５ｍ／ｓ、選別時間２００−３００ｓ、空気分散板の穴開け率３０−５０％、振動強度２．２−８．０、層面の傾斜角１°−３°とする、ことを特徴とする請求項１に記載の高密度石炭系オイルシェールのモジュール化アップグレーディングプロセス。
【請求項８】
前記振動重媒体流動層は、気流速度、選別時間、層高さ、添加重媒体の組成、空気分散板の穴開け率、振動強度を調整することにより、選別後の製品の収率を調整し、
粒径６ｍｍ以下且つ３ｍｍより大きいオイルシェールを選別する場合、振動重媒体流動層の作動条件として、気流速度１．１５−１．６５ｍ／ｓ、層高さ８０−２００ｍｍ、添加重媒体における粒径０．３〜０．５ｍｍのフェロシリコン粉末含有量４０−６０％、選別時間２００−３００ｓ、空気分散板の穴開け率２５−５５％、振動強度１．２１−６．５０とする、ことを特徴とする請求項１に記載の高密度石炭系オイルシェールのモジュール化アップグレーディングプロセス。
【請求項９】
前記振動流動層は、気流速度、選別時間、層高さ、空気分散板の穴開け率、振動強度を調整することにより、選別後の製品の収率を調整し、
粒径６ｍｍ以下且つ３ｍｍより大きいオイルシェールを選別する場合、振動流動層の作動条件として、気流速度１．１５−２．１５ｍ／ｓ、層高さ８０−２００ｍｍ、選別時間２００−３００ｓ、空気分散板の穴開け率２５−５５％、振動強度１．２１−６．５４とし、
粒径３ｍｍ以下のオイルシェールを選別する場合、振動流動層の作動条件として、気流速度１．１５−１．８５ｍ／ｓ、層高さ８０−２００ｍｍ、選別時間２００−３００ｓ、空気分散板の穴開け率２５−５５％、振動強度１．２１−５．８２とする、ことを特徴とする請求項１に記載の高密度石炭系オイルシェールのモジュール化アップグレーディングプロセス。
【請求項１０】
請求項１に記載の高密度石炭系オイルシェールのモジュール化アップグレーディングプロセスに用いるアップグレーディングシステムであって、
高密度石炭系オイルシェールのモジュール化アップグレーディングシステムは、空気タンク、フィルタ、ルーツブロワー、圧力タンク、圧力計、ロタメータ、フィーダ、篩分け装置、ベルト、乾式磁気選別機、高密度重媒体流動層、空気重媒体流動層、複合式乾式選別機、振動重媒体流動層、振動流動層及び乾式磁気選別機を備え、
空気タンクがフィルタを介してルーツブロワーの入力端に接続され、ルーツブロワーの出力端が圧力タンク、ロタメータ、篩分け装置及びフィーダに順次接続され、圧力タンクに圧力計が接続され、
石炭系オイルシェールを篩分け装置で異なる粒度の大きさに分離して、フィーダによりベルトに送り、ベルトの出力端にそれぞれ高密度重媒体流動層又は複合式乾式選別機、空気重媒体流動層又は複合式乾式選別機、振動重媒体流動層又は振動流動層選別機及び振動流動層選別機の４つの選別チャンネルを有し、高密度重媒体流動層又は複合式乾式選別機、空気重媒体流動層又は複合式乾式選別機、振動重媒体流動層又は振動流動層選別機の後部にそれぞれ乾式磁気選別機が接続され、
粒度等級に応じてそれぞれ異なる選別機に輸送して選別し、粒度等級ごとに水分の違いに応じて、粒径１３ｍｍより大きい材料を高密度空気重媒体流動層又は複合式乾式選別機に輸送して選別し、粒径１３ｍｍ以下且つ６ｍｍより大きい材料を空気重媒体流動層又は複合式乾式選別機に輸送して選別し、粒径６ｍｍ以下且つ３ｍｍより大きい材料を振動重媒体流動層又は振動流動層に輸送して選別し、粒径３ｍｍ以下の材料を振動流動層に輸送して選別し、
選別過程において媒体を乾式磁気選別機で回収する、ことを特徴とするアップグレーディングシステム。
【国際調査報告】
2019527613.tif 000007
2019527613.tif 000008
2019527613.tif 000009
2019527613.tif 000010
2019527613.tif 000011
2019527613.tif 000012